Brevet FR2517667A2 — publié le 19830610

FR 2517667 A2 19830610 FR 8217470 A 19821019 Matière formant revêtement pour les faces intérieures des parois des chambres de fours à coke. le brevet principal concerne l'utilisation d'une suspension de verre soluble en poudre, de verre en poudre et éventuellement d'un stabilisant, comme par exemple de lthydroxyéthylcellulose, dans une solution concentrée de verre soluble, qui est appliquée sur les surfaces de briques siliceuses, puis séchée et soumise à une cuisson pour servir de couche protectrice contre la pénétration de substances liquides ou gazeuses, ainsi que pour éviter dans une large mesure des dépôts de graphite, notamment dans des fours de cokéfaction de brai. A cet égard il est prévu d'appliquer la suspension sur les faces intérieures de parois déjà maçonnées de chambres de fours à coke. L'invention se rapporte à ce domaine d'utilisation dans lequel se sont présentées les difficultés suivantes. Après l'application de la suspension sur les surfaces de parois maçonnées le temps disponible et le niveau de température étaient insuffisants pour conférer à la gla çure, avant la mise en service des fours, la résistance mécanique nécessaire correspondant à celle obtenue lorsque la glaçure de briques traitées est soumise à une cuisson par exemple dans un four-tunnel à environ 14000C. Au moment de pousser le premier coke les parois traitées avec la glaçure présentaient des rainures horizontales. C'est seulement au bout d'une durée de fonctionnement de plusieurs semaines à une température d'environ 11000C que la glaçure était suffisamment solidifiée par absorption de Si02 pour permettre un fonctionnement correct. Durant ce laps de temps on observait la formation d'un déport de graphite.C'est seulement après la combustion du graphite que les parois présentaient un comportement aussi favorable que celui de parois construites à partir de briques ayant été soumises après l'application de la suspension à un traitement thermique à environ 14000C. La présente invention a pour objet d'indiquer une composition pour une suspension ou glaçure qui peut être appliquée sur des parois déjà maçonnées de chambres de fours à coke et présente avant de pousser le premier coke déjà une résistance mécanique suffisante et dont l'utilisation permet d'éviter dès le départ la formation de dépôts de graphite. De maniere surprenante ceci s'avère réalisable lorsque la suspension contient un composé renfermant du zirconium, la dose du composé pouvant aller jusqu'à 15 %, calculés en tant que ZrO2. le composé renfermant du zirconium est avantageusement constitué par du silicate de zirconium (ZrSi04). L'invention prévoit en outre que la grosseur de grain du composé renfermant du zirconium est au maximum de 0,06 mm. EXEMPLE D3 REATISAXION Un mélange de 11,75 kg de solution concentrée de verre soluble, 8,75 kg de verre en poudre, 4,5 k de zircon en grains présentant une grosseur de grain inférieureà 60 microns ainsi que 0,04 kg d'hydroxyéthylcellulose est homogénéisé dans un récipient au moyen d'un mélangeur rotatif à vitesse élevée et est appliqué sur deux surfaces de paroi opposées : d'une chambre nouvellement maçonnée de four à coke d'une cokerie à brai, les surfaces des parois ayant été préalablement enduites d'une solution de verre soluble servant de couche de fond. Une partie de l'une des surfaces de paroi est traitee avec une suspension de verre soluble en poudre et de verre en poudre suivant le brevet principal. Après une durée de fonctionnement de quelques semaines les surfaces traitées diversement diffèrent nettement entre elles. Alors que les surfaces de paroi traitées avec la suspens ion renfermant du zirconium suivant la présente invention sont pratiquement exemptes de dépôts de graphite, la surface de paroi traitée avec la glaçure ne renfermant pas dezirconium présente une couche de graphite d'une épaisseur de 2 à 3 cm. C'est seulement au bout d'une utilisation du four durant plusieurs semaines additionnelles que cette surface de paroi devient également exempte de graphite. Il s'avère en outre que les surfaces de paroi traitées avec la suspension suivant la présente invention sont dépourvues de rainures lorsque le premier coke a été poussé et que, fait remarauable, il ne se produit plus, comme c'était auparavant inévitablement le cas, de dépot de graphite sous l'ouverture de remplissage. Au cours du fonctionnement ultérieur le four traité suivant l'invention se distingue par rapport à des fours non traités par une pointe de courant réduite de 20 do au moment de pousser le coke. REVENDICATIONS 1 - Utilisation d'une suspension de verre soluble en poudre, de verre en poudre et éventuellement d'un stabilisant, comme par exemple de l'hydroxyéthylcellulose, dans une solution concentrée de verre soluble, qui est appliquée sur les faces intérieures de parois déjà maçonnées de chambres de fours à coke, puis séchée et soumise à une cuisson pour servir de couche protectrice contre la pénétration de substances liquides ou gazeuses, ainsi que pour éviter dans une large mesure des dépôts de graphite, selon le brevet principal, caractérisée en ce que la suspension contient un composé renfermant du zirconium, la dose du composé pouvant aller jusqu'à 15 %, calculés en tant que Pro2. 2 - Utilisation d'une suspension selon la revendication 1, caractérisée en ce que le composé renfermant du zirconium est constitué par du silicate de zirconium (ZrSiO43. 3 - Suspension selon la revendication 1 ou 2, caractérisée en ce que la grosseur de grain du composé renfermant du zirconium est au maximum de 0,06 mm.